Brevet FR3042129A1 (20170414)
REVENDICATIONS1. Matériau comprenant - (a) un support en mousse de verre, (b) des nanoparticules métalliques constituées à au moins 90 % d'un métal à l'état d'oxydation 0 adsorbées sur ledit support, ladite mousse de verre présentant une porosité ouverte d'au moins 75 % par rapport à la porosité totale, avantageusement d'au moins 80 %, de préférence au moins 85 %.\n<CLM>\1\tMatériau selon la revendication 1, ne comprenant pas de couche d'enduction entre la mousse de verre et les nanoparticules métalliques constituées à au moins 90 % d'un métal à l'état d'oxydation\n<CLM>\1\t3. Matériau selon l'une des revendications 1 ou 2, dans lequel la mousse de verre a une porosité totale d'au moins 60 %, avantageusement d'au moins 70 %, plus avantageusement d'au moins 75 % et de préférence d'au moins 80 %.\n<CLM>\1\tMatériau selon l'une des revendications 1 à 3, dans lequel le diamètre moyen des pores de la mousse de verre dp est de 0,01 mm à 1 mm, avantageusement de 0,2 à 0,8 mm, notamment de 0,4 à 0,7 mm.\n<CLM>\1\tMatériau selon l'une des revendications 1 à 4, dans lequel le métal est un métal de transition du groupe IB, IIB, VA, IVB, VB, VIB, VIIB ou VIIIB.\n<CLM>\1\tMatériau selon la revendication 5, dans lequel le métal est choisi dans le groupe constitué de Fe, Co, Ni, Pd, Ru, Rh, Au, Pt, Cu, Ag, Bi, Re, Mo, Ir, V, Cd et Zn.\n<CLM>\1\tMatériau selon l'une des revendications 1 à 6, dans lequel les nanoparticules ont un diamètre moyen de 1 à 10 nm, avantageusement de 2 à 8 nm, de préférence environ 5 nm. 30\n<CLM>\1\tProcédé de préparation d'un matériau comprenant - a. un support en mousse de verre, b. des nanoparticules métalliques constituées à au moins 90 % d'un métal à l'état d'oxydation 0 adsorbées sur ledit support, 35 comprenant une étape de mise en contact de nanoparticules métalliques constituées à au moins 90 % d'un métal à l'état d'oxydation 0 dont le métal est à l'état d'oxydation 0 en suspension dans un solvant avec une mousse de verre. 3042129 33\n<CLM>\1\tProcédé selon la revendication 8, comprenant une étape de séchage du matériau.\n<CLM>\1\tProcédé selon la revendication 8 ou 9, dans lequel la suspension comprend un agent stabilisant 5 notamment choisi parmi les polymères, les liquides ioniques, les ligands phosphorés et/ou soufrés et/ou azotés et/ou oxygénés, les cyclodextrines, les dendrimères, les calixarènes et les tensioactifs.\n<CLM>\1\tProcédé selon la revendication 8 dans lequel le solvant est l'eau, le méthanol ou un mélange de 10 ces deux solvants.\n<CLM>\1\tProcédé selon la revendication 10, dans lequel l'agent stabilisant est un tensioactif de type ammonium quaternaire, de préférence un N,N-diméthyl-N-cétyl-N-(2-hydroxyéthyl) ammonium. 15\n<CLM>\1\tMatériau susceptible d'être obtenu par le procédé selon l'une des revendications 8 à\n<CLM>\1\t14. Réacteur catalytique comprenant un matériau tel que défini à l'une des revendications 1 à 7 ou\n<CLM>\1\t20\n<CLM>\1\tUtilisation d'un matériau selon l'une des revendications 1 à 7 ou 13, dans la dégradation de polluants en présence d'ozone, les réactions de réductions en phase gazeuse en présence d'H2 telles que l'hydrogénation d'alcènes, d'alcynes ou d'arènes et la réaction tandem déshalogénation/hydrogénation, les réactions d'oxydations en phase gazeuse en présence d'Oz, 25 la préparation d'ammoniac NH3 en phase gazeuse à partir de N2 et de H2, les réactions en phase gazeuse en présence de CO, telle que la réaction de Fischer-Tropsch et les réactions de carbonylations, les réactions de carboxylations en phase gazeuse en présence de CO2.\n<CLM>\1\tUtilisation d'un matériau selon l'une des revendications 1 à 7 ou 13, comprenant avantageusement des nanoparticules de Rh(0), de Pd(0) ou de Pt(0), de préférence de Rh(0), ou d'un réacteur catalytique selon la revendication 14 pour l'hydrogénation d'alcènes, d'alcynes ou d'arènes et la réaction tandem déshalogénation/hydrogénation.